(57)【特許請求の範囲】
【請求項１】
アクリル酸アルキルエステルを含有する単量体混合物を重合して得られる１層又は２層以上の構造を有する弾性重合体（Ｉ−Ａ）、メタクリル酸アルキルエステル及び架橋性単量体を含有する単量体混合物を重合して得られる中間層重合体（Ｉ−Ｂ）及びシアン化ビニル系単量体を５〜１００重量％含有する単量体混合物を重合して得られる最外層重合体（Ｉ−Ｃ）からなる３層以上の多層構造を有するゴム含有重合体（Ｉ）、及びメタクリル酸アルキルエステルを主成分とするアクリル系重合体（II）からなるアクリル樹脂組成物であって、ゴム含有重合体（Ｉ）に含まれる、有機溶剤に可溶な遊離重合体量がゴム含有重合体（Ｉ）中２０重量％以下であるアクリル樹脂組成物。
【請求項２】
厚み７０μｍのフィルムに成形したときの全光線透過率が９０％以上であり、曇価が５％以下であり、６０°表面光沢度が１００％以上である、請求項１記載のアクリル樹脂組成物。
【請求項３】
請求項１又は２記載のアクリル樹脂組成物からなるアクリル樹脂フィルム状物。
【請求項４】
厚みが５００μｍ以下である、請求項３記載のアクリル樹脂フィルム状物。
【請求項５】
請求項４記載のアクリル樹脂フィルム状物を表面に有する積層体。
【発明の詳細な説明】
【０００１】
【発明の属する技術分野】
本発明は、耐溶剤性、透明性、耐候性に優れたアクリル樹脂組成物、アクリル樹脂フィルム状物及び積層体に関する。
【０００２】
【従来の技術】
ゴムを含有するアクリル樹脂からなるフィルム状物は、透明性、耐候性、柔軟性、加工性に優れており、そのため樹脂成形品、木工製品、金属成形品の表面に貼り合わされ、車輌内装、家具、ドア材、窓枠、巾木、浴室内装等の建材用途等の表皮材、マーキングフィルム、高輝度反射材被覆用フィルムとして使用されている。
【０００３】
また、アクリル樹脂フィルムに印刷を施すことによって積層成形品の意匠性を高めることができる。
従来からアクリル樹脂フィルム状物としては、特開昭６３−７７９６３に記載のフィルムをはじめとして多種のフィルムが知られている。特開平７−１４９９９４には、全光線透過率や曇価の温度依存性が少なく、耐衝撃性及び耐溶剤性に優れたアクリル樹脂フィルムが開示されている。また、特開平１１−６０８７６には、耐衝撃性、透明性、耐候性、耐溶剤性等に優れたアクリル樹脂フィルムが開示されている。
【０００４】
【発明が解決しようとする課題】
アクリル樹脂フィルム状物は、被覆用フィルムとして用いることが多いが、用途によっては表面保護材としての耐溶剤性が要求される場合がある。
また、印刷を施したときにインク溶剤によってフィルムが脆くなるといった問題がある。
【０００５】
フィルム状に加工するアクリル樹脂には、製膜性、加工性、柔軟性が要求されるので、一般にアクリル系ゴムが含まれる。アクリル系ゴムが含まれるとフィルム状態での応力が緩和されるので、有機溶剤を塗布したときに発生するいわゆるクラックは発生しにくくなる。一方で、溶剤に対する溶解性は、アクリル系ゴムの添加により著しく低下する。
【０００６】
アクリル樹脂は、イソプロパノール、エタノール、メタノール等に代表される溶剤類に対する耐性が比較的良好である。しかし、アクリル系ゴムがアクリル樹脂に含まれるとそれらの耐溶剤性は低下する。また、アルコール以外の有機溶剤に対しても、アクリル系ゴムがアクリル樹脂に含まれると耐溶剤性は低下する。
しかるに、ゴムの平均粒子径を小さくするか、又はゴムの弾性体部分の構造を変更する以外には、透明性を低下させることなく、ゴムを含有するアクリル樹脂フィルム状物の耐溶剤性を改善する方法はこれまで知られていなかった。
【０００７】
本発明者らは、上記の如き従来技術の問題点を解決し、耐溶剤性、透明性及び耐候性が良好なアクリル樹脂組成物及びアクリル樹脂フィルム状物を得るために鋭意検討をした結果、本発明に到達した。
【０００８】
【課題を解決するための手段】
そこで、本発明は、アクリル酸アルキルエステルを含有する単量体混合物を重合して得られる１層又は２層以上の構造を有する弾性重合体（Ｉ−Ａ）、メタクリル酸アルキルエステルを含有する単量体混合物を重合して得られる中間層重合体（Ｉ−Ｂ）及びシアン化ビニル系単量体を含有する単量体混合物を重合して得られる最外層重合体（Ｉ−Ｃ）からなる３層以上の多層構造を有するゴム含有重合体（Ｉ）、及びメタクリル酸アルキルエステルを主成分とするアクリル系重合体（II）からなるアクリル樹脂組成物、このアクリル樹脂組成物からなるアクリル樹脂フィルム状物及びこのアクリル樹脂フィルム状物を表面に有する積層体を提供する。
【０００９】
【発明の実施の形態】
以下、本発明のアクリル樹脂組成物、アクリル樹脂フィルム状物及び積層体について説明する。
ゴム含有重合体（Ｉ）は本発明において必須の成分である。このゴム含有重合体（Ｉ）は、アクリル酸アルキルエステルを含有する単量体混合物を重合して得られる１層又は２層以上の構造を有する弾性重合体（Ｉ−Ａ）、メタクリル酸アルキルエステルを含有する単量体混合物を重合して得られる中間層重合体（Ｉ−Ｂ）及びシアン化ビニル系単量体を含有する単量体混合物を重合して得られる最外層重合体（Ｉ−Ｃ）からなる。
【００１０】
ゴム含有重合体（Ｉ）は、アクリル樹脂フィルム状物に必要とされる優れた伸度、柔軟性、耐衝撃性、製膜性等を付与するための成分であり、かつ、本発明の解決課題であるゴムを含有するアクリル樹脂フィルム状物に耐溶剤性、透明性、耐候性を付与するための成分でもある。
ゴム含有重合体（Ｉ）の弾性重合体（Ｉ−Ａ）を得るに際しては、アクリル酸アルキルエステルとして公知のものが用いられるが、それらのうちではアクリル酸ブチル、アクリル酸−２−エチルヘキシル等が好ましい。
【００１１】
アクリル酸アルキルエステルは３５〜９９．９重量％の範囲で使用されるのが好ましい。３５重量％以上を使用することでフィルムの製膜性、柔軟性がより良好となる。さらに好ましい使用範囲は５０重量％以上である。
また、弾性重合体（Ｉ−Ａ）を得るに際しては、所望により、６４．９重量％以下の範囲で共重合可能な他のビニル単量体を共重合させることができる。ここで用いるビニル単量体としては、公知のものが使用できるが、メタクリル酸メチル、メタクリル酸ブチル、メタクリル酸シクロヘキシル等のメタクリル酸アルキルエステル、スチレン、アクリロニトリルなどが好ましく、これらは単独で又は２種以上を組み合わせて用いることができる。
【００１２】
さらに、架橋性単量体を使用する。用いる架橋性単量体としては、特に限定する必要はないが、好ましくはジメタクリル酸エチレングリコール、ジメタクリル酸ブタンジオール、アクリル酸アリル、メタクリル酸アリル、フタル酸ジアリル、トリアリルシアヌレート、トリアリルイソシアヌレート、ジビニルベンゼン、マレイン酸ジアリル、トリメチロールプロパントリアクリレート、アリルシンナメート等が挙げられ、これらは単独でまたは２種以上を組み合わせて用いることができる。それらのうちでもメタクリル酸アリルに代表される少なくとも１つのアリル基を含有するものが特に好ましい。
【００１３】
架橋性単量体は、０．１〜１０重量％の範囲で使用されるのが好ましい。耐候性の点で０．５重量％以上使用することがさらに好ましく、１．０重量％以上使用することが特に好ましい。１０重量％以上の使用は特に問題ないが、添加量に対する効果は小さいので１０重量％以下の使用量が望ましい。
弾性重合体（Ｉ−Ａ）は、１層又は２層以上の構造とすることができる。２層以上の構造とする場合、弾性重合体（Ｉ−Ａ）の全体としてのアクリル酸アルキルエステルの含有量が３５重量％以上であればよい。ハード芯構造にする場合は、１層目のアクリル酸アルキルエステルの含有量を３５重量％以下とすることもできる。
【００１４】
中間層重合体（Ｉ−Ｂ）を得るに際しては、メタクリル酸アルキルエステルとして、公知のものが用いることができるが、それらのうちではメタクリル酸メチルが好ましい。
メタクリル酸アルキルエステルは、３０〜１００重量％の範囲で使用されるのが好ましい。５０重量％以上を使用することでフィルムの透明性、耐候性がより良好となる。さらに好ましい使用範囲は８０重量％以上である。
【００１５】
中間層重合体（Ｉ−Ｂ）を得るに際しては、所望により、７０重量％以下の範囲で共重合可能な他のビニル単量体を共重合させることができる。ここで用いるビニル単量体としては、公知のものが使用できるが、アクリル酸ブチル、アクリル酸―２―エチルヘキシル等のアクリル酸アルキルエステル、スチレン、アクリロニトリルなどが好ましく、これらは単独で又は２種以上を組み合わせて用いることができる。
【００１６】
さらに、架橋性単量体を使用することもできる。有用な架橋性単量体としては、特に限定する必要はないが、好ましくはジメタクリル酸エチレングリコール、ジメタクリル酸ブタンジオール、アクリル酸アリル、メタクリル酸アリル、フタル酸ジアリル、トリアリルシアヌレート、トリアリルイソシアヌレート、ジビニルベンゼン、マレイン酸ジアリル、トリメチロールプロパントリアクリレート、アリルシンナメート等が挙げられ、これらは単独でまたは２種以上を組み合わせて用いることができる。それらのうちでもメタクリル酸アリルに代表される少なくとも１つのアリル基を含有するものが特に好ましい。
【００１７】
架橋性単量体は、０〜１０重量％の範囲で使用されるのが好ましい。架橋性単量体を使用しなくてもよいが、耐候性、透明性の点で０．１重量％以上使用することが望ましい。０．５重量％以上の使用がさらに好ましく、１．５重量％以上の使用が特に好ましい。一方、１０重量％以下の範囲で使用することが、フィルム外観の点で好ましい。
【００１８】
最外層重合体（Ｉ−Ｃ）を得るに際しては、アクリロニトリル、メタクリロニトリル等の公知のシアン化ビニル系単量体を用いることができるが、アクリロニトリルを用いるのが特に好ましい。
シアン化ビニル系単量体は、１〜１００重量％の範囲で用いられるのが好ましい。透明性、耐溶剤性の観点から５〜５０重量％の範囲で用いることがさらに好ましく、１５〜３５重量％の範囲で用いることが特に好ましい。
【００１９】
また、スチレン、α−メチルスチレン等の芳香族ビニル系単量体を９９重量％以下の範囲で用いることもできる。熱安定性、耐候性、透明性の観点から１０〜８０重量％の範囲で用いることが好ましい。さらに好ましくは１５〜５０重量％の範囲である。
また、共重合可能な他のビニル単量体を９９重量％以下の範囲で用いることもできる。５〜８０重量％の範囲で使用することが耐候性、透明性の観点から好ましく、２０〜６０重量％の範囲で使用することがさらに好ましい。
【００２０】
共重合可能な他のビニル単量体としては、メタクリル酸メチル、メタクリル酸ブチル、メタクリル酸シクロヘキシル等のメタクリル酸アルキルエステル、アクリル酸メチル、アクリル酸ブチル、アクリル酸シクロヘキシル等のアクリル酸アルキルエステル、無水マレイン酸、無水イタコン酸等の不飽和ジカルボン酸無水物、Ｎ−フェニルマレイミド、Ｎ−シクロヘキシルマレイミド等の不飽和ジカルボン酸のイミド化合物などが挙げられ、これらは単独で又は２種以上を組み合わせて用いることができる。それらのうちでも、メタクリル酸メチルが耐候性、透明性の観点から特に好ましい。
【００２１】
中間層重合体（Ｉ−Ｂ）及び最外層重合体（Ｉ−Ｃ）は、弾性重合体（Ｉ−Ａ）１００重量部の存在下に、それぞれ、１〜２００重量部及び１〜５００重量部の範囲で重合して得られるものであるのが好ましい。
中間層重合体（Ｉ−Ｂ）は、１重量部以上用いることで透明性がより良好となる。２００重量部以下でフィルム状物に製膜可能な柔軟性が得られる。さらに好ましくは１０〜１００重量部、特に好ましくは２０〜６０重量部の範囲で用いる。
【００２２】
最外層重合体（Ｉ−Ｃ）は、１重量部以上用いることで耐溶剤性がより良好となる。耐候性の観点から５００重量部以下の使用が好ましい。さらに好ましくは５〜２００重量部、特に好ましくは１０〜１００重量部の範囲で用いる。
本発明に用いるゴム含有重合体（Ｉ）は、通常の乳化重合により製造することができる。なお、重合時に連鎖移動剤、その他の重合助剤等を使用してもよい。連鎖移動剤としては各種のものが使用できるが、メルカプタン類が好ましい。特にグラフト量を調節するために連鎖移動剤を用いることは、フィルムに成形したときの外観、透明性、耐候性向上に対して効果的である。
【００２３】
さらに、ゴム含有重合体（Ｉ）の平均粒子径は、０．０１〜０．５μｍの範囲にあることが好ましい。フィルム状にする際の成形性の観点から０．０１μｍ以上であることが好ましい。また、耐溶剤性、透明性の観点から０．５μｍ以下の範囲にあることが好ましい。なお、本発明にいうゴム含有重合体の平均粒子径とは、透過型電子顕微鏡で観察した平均粒子径のことをいう。ゴム含有重合体（Ｉ）のさらに好ましい平均粒子径は、耐溶剤性、透明性、フィルムへの成形性の観点から、０．０５〜０．３５μｍの範囲であり、特に好ましくは０．０８〜０．３μｍの範囲である。
【００２４】
ゴム含有重合体（Ｉ）に含まれる有機溶剤に可溶な遊離重合体量は、ゴム含有重合体（Ｉ）中、２０重量％以下であることが、耐候性、透明性の観点から好ましい。この量は、さらに好ましくは１０重量％以下、特に好ましくは５重量％以下である。
ゴム含有重合体（Ｉ）は、本発明のアクリル樹脂組成物中で、メタクリル酸アルキルエステルを主成分とするアクリル系重合体（II）と組み合わせて５〜９０重量％の範囲で使用されるのが好ましい。アクリル樹脂組成物に含まれる割合が５重量％以上であることが成形性、耐溶剤性の観点から好ましい。また、成形性、耐候性、透明性の観点から９０重量％以下の範囲で使用することが好ましい。さらに好ましくは１５〜７０重量％の範囲で使用する。
【００２５】
さらに、ゴム含有重合体（Ｉ）中の遊離重合体を除いた弾性重合体（Ｉ−Ａ）、中間層重合体（Ｉ−Ｂ）及び最外層重合体（Ｉ−Ｃ）の一部からなる、有機溶剤への不溶成分であるゲル成分の含量が、アクリル樹脂フィルム状物中において５〜７０重量％となるように使用することが製膜性、成形性の観点から好ましい。
【００２６】
また、本発明のアクリル樹脂組成物は、７０μｍのフィルムに成形したときの全光線透過率が９０％以上であり、曇価が５％以下であり、表面光沢度が１００％以上であるような透明性を呈するものであることが好ましい。さらに好ましくは、曇価が３％以下であり、表面光沢度が１２０％以上であるような透明性を呈するものである。
【００２７】
本発明で使用されるアクリル系重合体（II）は、メタクリル酸アルキルエステルを主成分とする重合体であり、公知のものを用いることができる。
アクリル系重合体（II）は、炭素数１〜４のアルキル基を有するメタクリル酸アルキルエステル５０〜９９．９重量％、アクリル酸アルキルエステル０．１〜５０重量％およびこれらと共重合可能な他のビニル単量体０〜４９．９重量％からなり、還元粘度（重合体０．１ｇをクロロホルム１００ｍｌに溶解し、２５℃で測定）が０．１Ｌ／ｇ以下である重合体であることが耐候性、透明性、成形性の観点から好ましい。
【００２８】
アクリル系重合体（II）の製造に使用される共重合可能な他のメタクリル酸アルキルエステルとしては、メタクリル酸メチル、メタクリル酸エチル、メタクリル酸ブチル等が挙げられるが、メタクリル酸メチルが最も好ましい。アクリル酸アルキルエステルとしては、アクリル酸メチル、アクリル酸エチル、アクリル酸ブチル等を使用することができる。アクリル酸アルキルエステルは０．１〜５０重量％の範囲で使用することができる。また、４９．９重量％以下の範囲で共重合可能な他のビニル単量体を単独でまたは２種以上を組み合わせて使用することができる。共重合可能な他のビニル単量体としては、スチレン等の芳香族ビニル化合物、アクリロニトリル等のシアン化ビニル系単量体、無水マレイン酸、無水イタコン酸等の不飽和ジカルボン酸無水物、Ｎ−フェニルマレイミド、Ｎ−シクロヘキシルマレイミド等を使用することができる。
【００２９】
アクリル系重合体（II）の製造方法としては、特に限定されないが、通常の懸濁重合、乳化重合、塊状重合等の方法を用いることができる。なお、重合時に連鎖移動剤、その他の重合助剤などを使用してもよい。連鎖移動剤としては各種のものが使用できるが、メルカプタン類が好ましい。
本発明のアクリル樹脂組成物において、アクリル系重合体（II）は１０〜９５重量％の範囲で使用されるのが好ましく、成形性、耐溶剤性、耐候性の観点から３０〜８５重量％の範囲で使用されることがさらに好ましい。
【００３０】
さらに、本発明のアクリル樹脂組成物には、熱可塑性重合体（III）を０．１〜２０重量％の範囲で配合することができる。
熱可塑性重合体（III）は、メタクリル酸メチル５０〜１００重量％及びこれと共重合可能な他のビニル単量体０〜５０重量％からなり、還元粘度（重合体０．１ｇをクロロホルム１００ｍｌに溶解し、２５℃で測定）が０．１Ｌ／ｇを越える重合体であるのが好ましく、アクリル樹脂組成物の成形性に対し重要な役割を示す成分である。還元粘度は重要であり、還元粘度が０．１Ｌ／ｇ以上であれば、厚み精度が良好なフィルムとなる。還元粘度は通常０．１Ｌ／ｇを越えて２Ｌ／ｇ以下、好ましくは０．２〜１．２Ｌ／ｇである。
【００３１】
熱可塑性重合体（III）において、共重合可能な他のビニル単量体としては、アクリル酸アルキルエステル、メタクリル酸アルキルエステル、芳香族ビニル化合物およびシアン化ビニル系単量体が挙げられ、これらは単独でまたは２種以上を組み合わせて使用することができる。
熱可塑性重合体（III）は、乳化重合法により製造されるのが好ましく、乳化重合後通常の後処理法により粉末状で回収することができる。
【００３２】
本発明のアクリル樹脂組成物において、熱可塑性重合体（III）は好ましくは０．１〜２０重量％の範囲で使用することができるが、０．１〜５重量％の範囲で使用されることがさらに好ましい。
また、本発明では、アクリル系重合体（II）の一部を、従来から知られているゴム含有重合体に置き換えることができる。つまり、ゴム含有重合体（Ｉ）と公知のゴム含有重合体を併用することができる。併用により、得られるアクリル樹脂フィルム状物に耐候性、透明性を損なうことなくさらに柔軟性を付与する場合に有利である。公知のゴム含有重合体／アクリル系重合体（II）の比率が０．１／９９．９〜５０／５０の範囲で用いることが、耐溶剤性の観点から好ましく、さらに好ましくは０．１／９９．９〜２０／８０の範囲である。
【００３３】
公知のゴム含有重合体としては、例えば、特開昭６３−７７９６３に記載されているようなものが挙げられ、耐候性、透明性の観点からメタクリル酸アルキルエステル及びアクリル酸アルキルエステルを主成分とするものが好ましい。
このような本発明のアクリル樹脂組成物は、耐溶剤性に優れ、フィルムに成形したものに対して、メタノール、エタノールあるいはイソプロパノールを室温で滴下しても、殆ど外観変化を呈さない。また、トルエン、アセトン等のアルコール以外の有機溶剤に対する耐性も向上する。
【００３４】
本発明のアクリル樹脂組成物には、必要に応じて各種の配合剤、例えば、安定剤、滑剤、加工助剤、耐衝撃助剤、発泡剤、充填剤、着色剤、紫外線吸収剤、光安定剤、抗菌剤、艶消し剤等を配合することができる。特に、基材の保護の点では、耐候性を付与するために、紫外線吸収剤が添加されていることが好ましい。使用される紫外線吸収剤の分子量は３００以上であることが好ましく、特に好ましくは４００以上である。紫外線吸収剤の種類は、特に限定されないが、分子量４００以上のベンゾトリアゾール系または分子量４００以上のトリアジン系のものが特に好ましく使用でき、前者の具体例としてはチバガイギー社のチヌビン２３４、旭電化工業社のアデカスタブＬＡ−３１等が挙げられ、後者の具体例としてはチバガイギー社のチヌビン１５７７等が挙げられる。
【００３５】
本発明のアクリル樹脂組成物は、Ｔダイ法、インフレーション法などの溶融押出法、カレンダー法などの種々の方法によりフィルムに成形することができる。それらのうちでも、フィルムの厚み精度、生産性の観点からＴダイ法が好ましい。フィルムの厚みとしては、５００μｍ以下が好ましく、１０〜３００μｍがより好ましい。
【００３６】
得られるアクリル樹脂フィルム状物には、印刷を施すことができる。印刷したアクリル樹脂フィルム状物を用いると、積層物にした場合の意匠性が向上する。
また、本発明のアクリル樹脂フィルム状物を用い、このフィルム状物を表層に有する積層物を製造することができる。アクリル樹脂フィルム状物が積層される基材としては、各種の熱可塑性樹脂が使用できる。また、熱融着しない熱硬化性樹脂、鋼板、木材、紙等の基材でも、接着剤を使用して貼り合わせることは可能である。
【００３７】
アクリル樹脂フィルム状物を表層に有する積層物の製造法としては、インサート成形、インモールド成形、熱ラミネーション、押出ラミネーション等、特に制限なく、種々の積層方法が採用できる。また、このような積層物には、アクリル樹脂フィルム状物と基材との間に必要に応じて中間層を設けることもできる。
以上のようにして得られるアクリル樹脂フィルム状物は、透明性、耐溶剤性、耐候性に優れている。
【００３８】
特に、７０μｍのフィルムに成形したときの全光線透過率が９０％以上、曇価が５％以下、表面光沢度が１００％以上であるような透明性を呈するアクリル樹脂フィルム状物では、積層品にした場合、基材または印刷模様が、あたかもクリヤー塗装したかのような深み感のある外観に見えるので、工業的利用価値が高い。車輌内装、家具、浴室内装等の表皮材に好適である。
【００３９】
また、本発明のアクリル樹脂フィルム状物は、耐溶剤性に優れているので、印刷を施した場合に、インクに含まれる有機溶剤でフィルムが脆くなるといった問題点がない。フィルムに印刷を施して使用する車輌内装、家具、浴室内装等の表皮材、高輝度反射材被覆用フィルムに好適である。また、整髪料、化粧品に含まれるアルコール類に耐性があるので、車輌内装、浴室内装等の表皮材に好適である。
【００４０】
さらに、耐候性が良好であることから、従来からアクリル樹脂フィルム状物が被覆されていたドア材、窓枠、巾木等にも用いることができる。
【００４１】
【実施例】
以下、実施例により本発明をさらに説明する。なお、実施例中「部」とあるのは「重量部」を表す。また、実施例中の略号は以下のとおりである。
メチルメタクリレート                          ＭＭＡ
ブチルアクリレート                            ＢＡ
アリルメタクリレート                          ＡＭＡ
スチレン                                      Ｓｔ
アクリロニトリル                              ＡＮ
メチルアクリレート                            ＭＡ
ｔ−ブチルハイドロパーオキサイド              ｔＢＨ
ｎ−オクチルメルカプタン                      ｎＯＭ
実施例中で用いた評価方法は下記の通りである。
【００４２】
（１）還元粘度
還元粘度の測定は、三電子工業（株）製、ＡＶＬ−２Ｃ自動粘度計を使用し、溶媒としてクロロホルムを用いて測定した。なお、還元粘度は、クロロホルム１００ｍｌにサンプルを０．１ｇ溶かしたものを用いて測定した。
（２）ゴム含有重合体平均粒子径
得られたフィルム状物を適当な大きさに切り出し、切片を０．５重量％四酸化ルテニウム水溶液に、室温で１５時間浸漬して染色した。さらに、ミクロトームを用いて約７０ｎｍの厚みにサンプルを切断し、透過型電子顕微鏡で写真撮影した。この写真から無作為に５０個の染色されている部分を選び、その各々の粒子径を算出し、その平均値を平均粒子径とした。
【００４３】
（３）アクリル樹脂組成物中のゲル含量
アクリル樹脂組成物中の弾性重合体、中間層重合体及び最外層重合体の一部からなるゲル分は、製膜前ペレットの１重量％ＭＥＫ（メチルエチルケトン）溶液を調製し、２５℃にて一昼夜放置後１６０００ｒｐｍで９０分間遠心分離を施し、上澄み液を除き、乾燥後の不溶分の重量％をゲル含量として求めた。
【００４４】
（４）ゴム含有重合体中の遊離重合体量
ゴム含有重合体中の有機溶剤に可溶な遊離重合体量は、ゴム含有重合体の１重量％ＭＥＫ溶液を調製し、２５℃にて一昼夜放置後１６０００ｒｐｍで９０分間遠心分離を施し、上澄み液を除き、乾燥後の不溶分量から遊離重合体量を求め、その重量％を遊離重合体量とした。
【００４５】
（５）耐溶剤性の評価１
アクリル樹脂フィルム状物に成形したものを、１４０℃、５ＭＰａ、約５分の条件下にプレス成形機でポリカーボネート板にラミネートして得たサンプル上に、１ｃｍ2の濾紙を載せ、濾紙が乾かない程度にイソプロパノール、エタノールを２３℃の雰囲気下で３０分間にわたって滴下した。その後、濾紙を取り除き、風乾し、中性洗剤等で洗浄したときの外観変化を観察した。
【００４６】
○−外観変化なし。
△−軽微な汚れ、蒸発痕が見られる。
×−白化、荒れが発生した。
（６）耐溶剤性の評価２
アクリル樹脂フィルム状物に成形したものを、１４０℃、５ＭＰａ、約５分の条件下にプレス成形機でアクリル樹脂板にラミネートして得たサンプルを、２３℃の雰囲気下で、トルエンに１分間浸漬した後、取り出して風乾し、フィルム表面の外観変化を観察した。
【００４７】
○−外観変化なし。
△−僅かに表面が荒れた。
×−表面荒れが発生した。
××−一部溶解した。
（７）全光線透過率、曇価
ＡＳＴＭ−Ｄ１００３に準拠して、村上色彩技術研究所製、反射・透過率計ＨＲ１００を使用して全光線透過率、曇価を測定した。
【００４８】
（８）表面光沢度
フイルムの表面光沢は、グロスメーター（村上色彩技術研究所製ＧＭ−２６Ｄ型）を用い、６０゜での表面光沢を測定して評価した。
（９）耐候性１
各実施例、比較例において、紫外線吸収剤を添加せずに、溶融混錬して得たペレットを、射出成形機（日精樹脂工業（株）製ＰＳ−６０Ｅ型）を用いて２３０℃の条件で２ｍｍの板状に成形した。この板に対して、メタルウェザー（ダイプラ・ウィンテス（株）製ＫＵ−Ｒ４ＣＩ−Ａ型）を用いて、６３℃、湿度５０％、照度８０ｍＷ／ｃｍ2の条件下に１５０時間耐候性試験を行った。ＳＭカラーコンピューター（スガ試験機（株）製ＳＭ−４型）を用いて、試験前の成形板と試験後の成形板のΔＹＩを測定した。
【００４９】
（１０）耐候性２
厚み７０μｍのアクリル樹脂フィルム状物に成形したものを、１４０℃、５ＭＰａ、約５分の条件下にプレス成形機で厚み３ｍｍのポリカーボネート樹脂板に熱ラミネートして得た積層板に対して、メタルウェザー（ダイプラ・ウィンテス（株）製ＫＵ−Ｒ４ＣＩ−Ａ型）を用いて、６３℃、湿度５０％、照度８０ｍＷ／ｃｍ2の条件下に３００時間耐候性試験を行った。ＳＭカラーコンピューター（スガ試験機（株）製ＳＭ−４型）を用いて、試験前の積層板と試験後の積層板のΔＹＩを測定した。
【００５０】
実施例１
ゴム含有重合体（Ｉ）−（Ａ）の製造
反応容器に以下に示す（イ）を仕込み、攪拌を行いながら窒素雰囲気下に８０℃で２００分間にわたって、以下に示す原料（ロ）（弾性重合体（Ｉ−Ａ）用原料）を連続的に添加し、その後さらに１２０分間重合を行い、弾性重合体（Ｉ−Ａ）のラテックスを得た。
【００５１】
この弾性重合体（I−Ａ）のラテックスに、引き続いて以下に示す（ハ）を添加し、攪拌を行いながら窒素雰囲気下に８０℃で、以下に示す原料（ニ）（中間層重合体（I−Ｂ）用原料）を６０分間にわたって連続的に添加し、その後さらに８０℃で６０分間連続して重合を行った。
この弾性重合体（I−Ａ）と中間層重合体（Ｉ−Ｂ）からなるラテックスに、引き続いて以下に示す（ホ）を添加し、攪拌を行いながら窒素雰囲気下に８０℃で、以下に示す原料（ヘ）（最外層重合体（I−Ｃ）用原料）を６０分間にわたって連続的に添加し、その後さらに８０℃で１２０分間連続して重合を行い、ゴム含有重合体（I）−（Ａ）のラテックスを得た。
【００５２】
このゴム含有重合体（I）−（Ａ）のラテックスに対して、酢酸カルシウムを用いて凝析、凝集、固化反応を行い、ろ過、水洗後乾燥して、ゴム含有重合体（I）−（Ａ）を得た。
（イ）
脱イオン水                                            ３１０部
モノ（ポリオキシエチレンノニルフェニルエーテル）リン酸４０％と
ジ（ポリオキシエチレンノニルフェニルエーテル）リン酸６０％の
水酸化ナトリウムの混合物の部分中和物                  ０．５部
炭酸ナトリウム                                        ０．１部
ナトリウムホルムアルデヒドスルホキシレート            ０．５部
硫酸第一鉄                                    ０．０００２４部
エチレンジアミン四酢酸二ナトリウム            ０．０００７２部
（ロ）
ＢＡ                                                ８１．０部
Ｓｔ                                                １８．０部
ＡＭＡ                                                １．０部
ｔＢＨ                                              ０．２５部
モノ（ポリオキシエチレンノニルフェニルエーテル）リン酸４０％と
ジ（ポリオキシエチレンノニルフェニルエーテル）リン酸６０％の
水酸化ナトリウムの混合物の部分中和物                  １．１部
（ハ）
脱イオン水                                              １０部
ナトリウムホルムアルデヒドスルホキシレート          ０．１５部
（ニ）
ＭＭＡ                                              ２９．１部
ＢＡ                                                  ０．３部
ＡＭＡ                                                ０．６部
ｔＢＨ                                              ０．０５部
（ホ）
脱イオン水                                              １０部
ナトリウムホルムアルデヒドスルホキシレート          ０．１５部
（ヘ）
ＡＮ                                                  ７．２部
ＳＴ                                                ２２．８部
ｎＯＭ                                              ０．０５部
ｔＢＨ                                              ０．１５部
熱可塑性重合体（III）の製造
反応容器に窒素置換したイオン交換水２００部を仕込み、乳化剤オレイン酸カリウム１部、過硫酸カリウム０.３部を仕込んだ。続いて、ＭＭＡ４０部、ＢＡ１０部、ｎＯＭ０.００５部を仕込み、窒素雰囲気下に６５℃で３時間撹拌し、重合を完結させた。引き続いて、ＭＭＡ４８部、ＢＡ２部からなる単量体混合物を２時間にわたり滴下し、滴下終了後２時間保持を行い、重合を完結させて、熱可塑性重合体（III）のラテックスを得た。このラテックスを０.２５％硫酸水溶液に添加して重合体を酸凝析した後、脱水、水洗、乾燥し、粉体状の熱可塑性重合体（III）を回収した。この熱可塑性重合体（III）の還元粘度ηｓｐ／ｃは０.３８Ｌ／ｇであった。
【００５３】
アクリル樹脂フィルムの製造
上記により得られたゴム含有重合体（I）−（Ａ）及び熱可塑性重合体（III）と、アクリル系重合体（II）としてＭＭＡ／ＭＡ共重合体（ＭＭＡ／ＭＡ＝９９／１、還元粘度０.０６Ｌ／ｇ）とを、表２に示す割合で、紫外線吸収剤（チヌビン１５７７、チバガイギー社製）１部とともにヘンシェルミキサーを用いて混合した。次いで、４０ｍｍφの２軸スクリュー型押出機（Ｌ／Ｄ＝２６）を用いて、シリンダー温度２００℃〜２６０℃、ダイ温度２５０℃で溶融混練し、ペレット化した。
【００５４】
このペレットを８０℃で一昼夜乾燥し、３００ｍｍＴダイを取り付けた４０ｍｍφのノンベントスクリュー型押出機（Ｌ／Ｄ＝２６）を用いて、シリンダー温度２００℃〜２４０℃、Ｔダイ温度２５０℃で、７０μｍの厚みのフィルムを製膜した。
実施例２
実施例１において、（ニ）の代りに（ニ−Ｂ）、（ヘ）の代りに（ヘ−Ｂ）を用い、滴下時間をそれぞれ２０分及び１００分に変更して得たゴム含有重合体（Ｉ）−（Ｂ）を用いた以外は、実施例１と同様にしてアクリル樹脂フィルムを得た。
【００５５】
（ニ−Ｂ）
ＭＭＡ                                                ９．７部
ＢＡ                                                  ０．１部
ＡＭＡ                                                ０．２部
ｔＢＨ                                            ０．０１６部
（ヘ−Ｂ）
ＡＮ                                                １２．０部
ＳＴ                                                ３８．０部
ｎＯＭ                                              ０．０８部
ｔＢＨ                                              ０．２５部
実施例３
実施例１において、（ニ）の代りに（ニ−Ｃ）を用いて得たゴム含有重合体（Ｉ）−（Ｃ）を用いた以外は、実施例１と同様にしてアクリル樹脂フィルムを得た。
【００５６】
（ニ−Ｃ）
ＭＭＡ                                            ２９．５５部
ＢＡ                                                  ０．３部
ＡＭＡ                                              ０．１５部
ｔＢＨ                                              ０．０５部
実施例４
実施例１において、（ヘ）の代りに（ヘ−Ｄ）を用いて得たゴム含有重合体（Ｉ）−（Ｄ）を用いた以外は、実施例１と同様にしてアクリル樹脂フィルムを得た。
【００５７】
（ヘ−Ｄ）
ＡＮ                                                  ７．２部
ＳＴ                                                  ７．８部
ＭＭＡ                                              １５．０部
ｎＯＭ                                              ０．０５部
ｔＢＨ                                              ０．１５部
実施例５
アクリル系重合体（II）としてＭＭＡ／ＭＡ共重合体（ＭＭＡ／ＭＡ＝９０／１０、還元粘度０.０６５Ｌ／ｇ）を用いた以外は、実施例４と同様にしてアクリル樹脂フィルムを得た。
【００５８】
実施例６
ゴム含有重合体（Ｉ）−（Ｄ）及びアクリル系重合体（II）の配合比率を表２の通り変更した以外は、実施例４と同様にしてアクリル樹脂フィルムを得た。
実施例７
実施例４において、（イ）の代りに（イ−Ｅ）を用いて得たゴム含有重合体（Ｉ）−（Ｅ）を用い、表２の配合比率に変更した以外は、実施例４と同様にしてアクリル樹脂フィルムを得た。
【００５９】
（イ−Ｅ）
脱イオン水                                            ３１０部
モノ（ポリオキシエチレンノニルフェニルエーテル）リン酸４０％と
ジ（ポリオキシエチレンノニルフェニルエーテル）リン酸６０％の
水酸化ナトリウムの混合物の部分中和物                ０．１５部
炭酸ナトリウム                                        ０．１部
ナトリウムホルムアルデヒドスルホキシレート            ０．５部
硫酸第一鉄                                    ０．０００２４部
エチレンジアミン四酢酸二ナトリウム            ０．０００７２部
実施例８
ゴム含有重合体（Ｉ）−（Ｅ）及びアクリル系重合体（II）の配合比率を表２の通り変更した以外は、実施例７と同様にしてアクリル樹脂フィルムを得た。
【００６０】
実施例９
ゴム含有重合体（Ｉ）−（Ｄ）４０重量部、比較例１のゴム含有重合体（Ｉ）−（Ｆ）１０重量部、アクリル系重合体（II）４８重量部及び熱可塑性重合体（III）２重量部を用いた以外は、実施例４と同様にしてアクリル樹脂フィルムを得た。
【００６１】
実施例１０
実施例６においてフィルムの厚みを１２５μｍにした以外は同様にして得たフィルムに印刷加工し、真空引き機能を持つ金型で真空成形し、その後成形加工したフイルムを金型に配した状態で、ＡＢＳ樹脂（三菱レイヨン製、ダイヤペットＡＢＳバルクサムＴＭ２０）を印刷面側に射出成形し、インモールド成形品を得た。
【００６２】
比較例１
実施例１において、（ニ）の代りに（ニ−Ｆ）用い、滴下時間を１２０分に変更し、その後さらに８０℃で１２０分間連続して重合を行って得たゴム含有重合体（Ｉ）−（Ｆ）を用いた以外は、実施例１と同様にしてアクリル樹脂フィルムを得た。
【００６３】
（ニ−Ｆ）
ＭＭＡ                                              ５７．０部
ＭＡ                                                  ３．０部
ｎＯＭ                                                ０．１部
ｔＢＨ                                                ０．１部
比較例２
比較例１において、（ニ−Ｆ）の代りに（ニ−Ｇ）用いて得たゴム含有重合体（Ｉ）−（Ｇ）を用いた以外は、比較例１と同様にしてアクリル樹脂フィルムを得た。
【００６４】
（ニ−Ｇ）
ＡＮ                                                １４．４部
ＳＴ                                                ４５．６部
ｎＯＭ                                                ０．１部
ｔＢＨ                                                ０．３部
上記実施例及び比較例の結果を下記の表１および表２にまとめて示す。
【００６５】
【表１】
0005030325.tif 000002
【００６６】
【表２】
0005030325.tif 000003
【００６７】
【発明の効果】
本発明により、ゴム成分を含む、耐溶剤性、透明性、耐候性が良好なアクリル樹脂組成物及びアクリル樹脂フィルム状物が得られる。